(57)【要約】【課題】強い筆記荷重で筆記しても筆記性能を損なうことなく、筆記芯の耐久性を更に向上させることができる筆記具を提供する。【解決手段】  少なくとも、多孔体からなる筆記芯と、筆記芯を保持する保持体とから筆記部が構成される筆記具であって、筆記芯のせん断強度が５Ｎ以上であることを特徴とする筆記具。【選択図】図１
2018134738.tif 000002
【特許請求の範囲】
【請求項１】
少なくとも、多孔体からなる筆記芯と、筆記芯を保持する保持体とから筆記部が構成される筆記具であって、筆記芯のせん断強度が５Ｎ以上であることを特徴とする筆記具。
【請求項２】
筆記芯のせん断強度が、筆記芯先端側の端面から内部側の長さで０．６ｍｍ以内のせん断強度であることを特徴とする請求項１記載の筆記具。
【請求項３】
筆記芯が少なくとも粒状の熱可塑性樹脂を焼結した焼結体からなることを特徴とする請求項１又は２記載の筆記具。
【発明の詳細な説明】
【技術分野】
【０００１】
本発明は、筆記具軸体から供給されるインクを誘導し、かつ保溜できる筆記芯を有する筆記具に関し、更に詳しくは、一般に、ペイントマーカー、油性マーカー、水性マーカー、アンダーラインマーカーと呼ばれるタイプの筆記具に関する。
【背景技術】
【０００２】
従来、ペイントマーカー、アンダーラインマーカー等と称される筆記具は、幅広の筆記芯を備えることにより幅広の線引きを可能にしたものであって、マーキングの視認性や作業性に優れているため幅広く使用されている。
ラインマーカー等の筆記具における筆記芯は、一般に合成樹脂繊維等を棒状等に集束したものや、高分子の焼結体などの多孔質部材に毛細管作用を付与し、これにより筆記具本体となる軸体から供給されるインクをペン先に導出することにより筆記可能としたものである。
【０００３】
また、蛍光インクを筆記具本体となる軸体内に収容した筆記具の普及にともない、幅広の線引きを可能とした多くの構造、形状のペン先を有する筆記具が市販されたことにより、使用者の用途に応じた筆記具の広い選択が可能となり、その作業性も快適なものとなっている。
【０００４】
本出願人は、筆記具本体となる軸体から供給されるインクを誘導し、かつ保留できる筆記芯を有する筆記具において、ペン先に、筆記方向を視認できる可視部（窓）を備えた筆記具を開示している（例えば、特許文献１参照）。
このタイプの筆記具は、ペン先の可視部（窓）から筆記した文字が見えるから、チェックしたいところだけ、ピタッとはみ出さずにラインが引けるものである。具体的には、図５（ａ）に示すように、筆記具本体となる軸体１内のインク吸蔵体１ａにインクを吸蔵させ、一端に細字タイプの筆記芯からなるペン体２と他端に太字タイプの筆記芯からなるペン体３を有し、インク吸蔵体１ａのインクをそれぞれペン体２及びペン体３に供給する構成となっている。図示符号１ｂ，１ｃはペン体２及びペン体３を保護するキャップである。また、後軸４に図５（ｂ）にて示す太字タイプの筆記芯からなるペン体３が取り付けられている。このペン体３は、図５（ｂ）に示すように、透明な支持部材となる保持体３ａの外周に、略Ｕ字状の多孔質部材からなるインク誘導部３ｂ，３ｂと筆記部３ｃとを有する筆記芯が取り付けられている。
【０００５】
また、本出願人による特許文献２にも、図６（ａ）及び（ｂ）示すように、筆記具本体５内に収容されたインクを筆記具本体５に固着された先軸６、この先軸６に取り付けられた保持体７を介して筆記芯８で筆記する筆記具を開示している。
【０００６】
しかしながら、特許文献１及び特許文献２に開示された筆記具においては、強い筆記圧で筆記し続けると筆記芯に過度の荷重が持続することとなり、筆記芯の耐久性や筆記性能を損なうという課題があり、筆記性能を損なうことなく、更なる筆記芯の耐久性の向上、改善が切望されている。
【先行技術文献】
【特許文献】
【０００７】
【特許文献１】特開２０００−５２６８２号公報（特許請求の範囲、段落００１４、図７、図２４、図２５）
【特許文献２】特開２０１４−５０９６７号公報（図１等）
【発明の概要】
【発明が解決しようとする課題】
【０００８】
本発明は、上記従来の課題等に鑑み、これを解消しようとするものであり、強い筆記荷重で筆記しても、筆記性能を損なうことなく、筆記芯の耐久性を更に向上させることができる筆記具を提供することを目的とする。
【課題を解決するための手段】
【０００９】
本発明者は、上記従来の課題等を解決するために鋭意検討した結果、少なくとも多孔体からなる筆記芯と硬質材料からなる保持体とから筆記部が構成される筆記具において、保持体からの筆記芯の先端側の強度を特定値以上などとする構成により、上記目的の筆記具が得られることを見出し、本発明を完成するに至ったのである。
【００１０】
すなわち、本発明の筆記具は、少なくとも、多孔体からなる筆記芯と、筆記芯を保持する保持体とから筆記部が構成される筆記具であって、筆記芯のせん断強度が５Ｎ以上であることが好ましい。
好ましくは、筆記芯のせん断強度が、筆記芯先端側の端面から内部側の長さで０．６ｍｍ以内のせん断強度であることが望ましい。
筆記芯が少なくとも粒状の熱可塑性樹脂を焼結した焼結体からなることが好ましい。
【発明の効果】
【００１１】
本発明によれば、強い筆記荷重で筆記しても筆記性能を損なうことなく、筆記芯の破損を防ぐことができる耐久性に優れた筆記具が提供される。
【図面の簡単な説明】
【００１２】
【図１】（ａ）〜（ｃ）は、本発明の筆記具の一例を示すものであり、（ａ）は縦断面図、（ｂ）は正面図、（ｃ）は背面図である。
【図２】（ａ）〜（ｆ）は、図１の筆記具において、筆記芯を保持する保持体の一例を示す各図面であり、（ａ）は平面図、（ｂ）は正面図、（ｃ）は縦断面図、（ｄ）は左側面図、（ｅ）は右側面図、（ｆ）は中央横断面図である。
【図３】（ａ）〜（ｆ）は、図２の保持体に筆記芯を取り付けた状態の一例を示す各図面であり、（ａ）は平面図、（ｂ）は正面図、（ｃ）は縦断面図、（ｄ）は左側面図、（ｅ）は右側面図、（ｆ）は中央横断面図である。
【図４】（ａ）〜（ｄ）は筆記芯のせん断強度を測定するための説明図であり、（ａ）は測定対象となる筆記芯の一例を示す左側面図、正面図、右側面図であり、（ｂ）〜（ｄ）は筆記芯のせん断強度の測定課程を示す各説明図である。
【図５】従来の筆記具の一例を示すものであり、（ａ）は縦断面図、（ｂ）は筆記芯を保持体に取り付けた状態を示す部分正面図である。
【図６】従来の筆記具の他例を示すものであり、（ａ）は前方側から見た斜視図、（ｂ）は後方側から見た斜視図である。
【発明を実施するための形態】
【００１３】
以下に、本発明の実施形態について図面を参照しながら詳しく説明する。
図１〜図３は、本発明の筆記具の実施形態の一例を示す各図面と、筆記芯を保持する保持体の一例を示す各図面と、保持体に筆記芯を取り付けた状態の一例を示す各図面である。また、図４（ａ）〜（ｄ）は、筆記芯のせん断強度を測定するための説明図であり、（ａ）は測定対象となる筆記芯の一例を示す各図面であり、（ｂ）〜（ｄ）は筆記芯のせん断強度の測定課程を示す各説明図である。
本実施形態の筆記具Ａは、図１（ａ）〜(ｃ)に示すように、筆記具本体となる軸体（軸筒）１０、インク吸蔵体２０、筆記芯３０、保持体４０、キャップ５０を備えている。
【００１４】
軸体１０は、例えば、熱可塑性樹脂、熱硬化性樹脂等で形成されるものであり、図１（ａ）に示すように、筆記具用インクを含浸したインク吸蔵体２０を収容する有底筒状の後軸１１と、ペン先となる筆記芯３０を取り付けた保持体４０を固着する先軸１５とを有している。
後軸１１は、例えば、ポリプロピレン（ＰＰ）等からなる樹脂を使用して有底筒状に成形され、筆記具の本体（軸体）として機能する。この後軸１１は、図１（ａ）に示すように、後端側内部にインク吸蔵体２０の後端部を保持する保持片１２、１２…からなる保持部材１３が設けられており、後軸全体及び後述する先軸は不透明又は透明（及び半透明）に成形されるが、外観上や実用上の観点からいずれを採用しても良い。また、後軸１１の前方側に先軸１５が嵌合等により固着される構造となっている。なお、筆記具用インクを熱変色性インクとした場合は、熱可塑性エラストマーを外面又は後軸１１の後端部に形成し、擦過動作により摩擦熱を発生容易な軸体とすることが好適である。
先軸１５は、後述する筆記芯３０を固定する保持体４０の本体部４１を固着する凸状の嵌合部１６が設けられている。この構造の先軸１５は、例えば、ポリプロピレン（ＰＰ）等からなる樹脂などで成形されるものである。
【００１５】
インク吸蔵体２０は、水性インク、油性インク、熱変色性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体２０は、軸体１０の本体部となる後軸１１内に収容保持されている。
また、用いるインク組成は特に限定されず、筆記具の用途等に応じて、水性インク、油性インク、熱変色性インクなどの好適な配合処方とすることができ、例えば、アンダーラインペン等ではインクに蛍光色素、例えば、ベーシックバイオレット１１、ベーシックイエロー４０、熱変色性マイクロカプセル顔料などを含有させることできる。
【００１６】
筆記芯３０は、図３、図４（ａ）に示すように、全体がコ字型形状となるものであり、インク誘導部３１、３１と、該インク誘導部３１、３１からのインクを導出する筆記部３２とを備えたものである。なお、３３は一方の外形が傾斜状となる傾斜状部である。
この筆記芯３０は、多孔質部材から構成されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、ポリエチレン、ポリメチルメタクリレート、ポリプロピレン、エチレンー酢酸ビニル共重合体、ポリスチレン、スチレン−アクリロニトリル共重合体、スチレン−ブタジエン−アクリロニトリル共重合体、ポリアミド、ポリカーボネート、ポリテトラフルオロエチレンから選ばれる熱可塑性樹脂などの粒状の熱可塑性樹脂を焼結したポーラス体（焼結芯）などからなるものである。
好ましい筆記芯３０は、繊維束芯、繊維芯、焼結芯であり、特に好ましくは、製造性、気孔率の形成しやすさ、強度を高度に両立できる点等から、少なくとも上記粒状の熱可塑性樹脂を焼結した焼結芯が望ましい。
【００１７】
この筆記芯３０は、せん断強度が５Ｎ以上となるように設定されており、好ましくは、筆記芯３０のせん断強度が、筆記芯３２先端側の端面から内部側の長さｔで０．６ｍｍ以内のせん断強度であることが望ましい。
この筆記芯３０のせん断強度を５Ｎ以上に設定することにより、強い筆記荷重で筆記しても筆記性能を損なうことなく、筆記芯の破損を防ぐことができ、耐久性に優れたものとすることができ、更に好ましくは、８Ｎ以上、特に好ましくは、１０Ｎ以上〜３０Ｎ以下とすることが望ましい。
【００１８】
本発明において、上記せん断強度の測定は、例えば、図４（ｂ）〜（ｄ）に示すせん断強度の測定装置を用いて測定することができる。
このせん断強度の測定装置６０は、装置本体６１の中央部にせん断強度測定治具６５を挿入する測定治具挿入孔６２と、装置本体６１の側面上部に、測定する筆記芯３０を挿入する筆記芯挿入孔６３とを有し、上記せん断強度測定治具６５は荷重を加える荷重付加機６６に連結され、該荷重付加機６６は図示しないがモーター等の駆動計測機に連結されている。
この測定装置６０を用いて筆記芯３０のせん断強度の測定は、図４（ａ）に示す筆記芯３０の筆記部３２側から筆記芯挿入孔６３に挿入、具体的には、筆記芯３２先端側の端面から内部側の長さｔ（０．６ｍｍ）以内になるように挿入した後、測定治具挿入孔６２に鉛直方向（真上）からせん断強度測定治具６５を挿入し、筆記芯３０の測定部位となる筆記部３２に荷重を加えることにより、目的のせん断強度（耐荷重：破断した際の荷重）が測定されるものである。
【００１９】
本発明では、筆記芯のせん断強度が５Ｎ以上、好ましくは、筆記芯３０のせん断強度が、筆記芯３２先端側（筆記部３２）の端面から内部側の長さｔで０．６ｍｍ以内のせん断強度が５Ｎ以上となるものであれば、筆記芯３０の材質、気孔率、形状、大きさなどは限定されないが、図３、図４（ａ）に示すように、全体がコ字型形状からなり、インク誘導部３１、３１と、該インク誘導部３１、３１からのインクを導出する筆記部３２を備えたものや、Ｌ字、Ｔ字型形状のインク誘導部３１を備えた筆記部３０とすることが好ましい。
筆記部３２は、好ましくは、描線幅１ｍｍ以上、更に好ましくは、描線幅２ｍｍ以上の描線幅となる筆記部が望ましい。
本実施形態の筆記芯３０は、平均粒子径５μｍのポリエチレン粉末を焼結した気孔率６０％の焼結芯（焼結体）から構成されており、筆記部３２は上辺長さ４ｍｍ、下辺長さ５ｍｍ、高さ２ｍｍ、インク誘導部３１はφ２ｍｍ、長さ１６ｍｍのものを用いた。
【００２０】
保持体４０は、図２（ａ）、図３（ａ）〜（ｆ）に示すように、膨出状の本体部４１と、該本体部４１の前方側に、フランジ部４２と、筆記方向を視認することができる可視部４３とを有すると共に、該本体部４１の後方側に、上記本体部４１に連設される保持片４４を有する後方保持部４５とを備えたものである。また、これらの部材から構成される保持体４０の長手方向外周面全体には、上記コ字型状の筆記芯３０を嵌入保持する保持溝４６が形成されている。
また、本体部４１の幅方向外周面には、凹状の嵌合部４１ａが形成され、長手方向外周面には、空気流通溝４１ｂ、４１ｂが形成されている。
この形態では、筆記芯３０の筆記部３２と接触する箇所となる、保持溝４６の前方表面部４７に、筆記部３２の筆記時等の際のズレを防止して保持を確実にするための凹凸段差が微小の凹凸形状からなる非平滑面部４８が形成されている。
【００２１】
このように構成される保持体４０全体を、視認性、可撓性を有する材料、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から成形により構成することにより、可視部４３で筆記方向に書いてある文字を有効に視認できることとなる。なお、可視部４３だけを視認性を有する材料で構成してもよい。
また、保持体４０は、上記各材料の一種類、または、耐久性、視認性の更なる向上の点などから、２種類以上の材料を用いて構成してもよく、射出成形、ブロー成形などの各種成形法により成形することができる。
【００２２】
本実施形態の筆記具Ａでは、筆記芯３０の筆記部３２の一方は傾斜状部３２となっており、筆記芯３０は保持体４０の保持溝４６に嵌入することにより確実に固定される構造となっている。また、軸体１０内の圧力等が増大にした際に、インク垂れ等がペン芯から生じることがあるが、この形態では、空気流通溝４１ｂ、４１ｂを介して軸体１０内と外気とを調整している。キャップ５０は、先軸１５の先端側外周面に嵌合等により着脱自在に取り付けられるものである。なお、筆記具用インクを熱変色性インクとした場合は、熱可塑性エラストマーをキャップ５０の外面又はキャップ５０の頂部に形成し、擦過動作により摩擦熱を発生容易なキャップとすることが好適である。
【００２３】
この筆記具Ａでは、筆記具の軸体１０を構成する後軸１１内に筆記具用インクを吸蔵したインク吸蔵体２０を挿入して保持せしめ、先軸１５、上述の特定のせん断強度を有する焼結体から構成される筆記芯３０を上記構成の保持体４０に取り付けることにより、簡単に筆記具Ａを作製することができ、インク吸蔵体２０に吸蔵されたインクは毛管力により筆記芯３０の筆記部３２に効率的に供給され、筆記に供されるものとなる。
【００２４】
このように構成される筆記具Ａは、少なくとも、多孔体からなる筆記芯３０と、筆記芯３０を保持する保持体４０とから筆記部が構成されるものであって、筆記芯３０のせん断強度が５Ｎ以上に設定することにより、好ましくは、筆記芯３０のせん断強度が、筆記芯３２先端側の端面から内部側の長さｔで０．６ｍｍ以内のせん断強度を５Ｎ以上とすることにより、強い筆記荷重で筆記しても筆記性能を損なうことなく、筆記芯の破損を防ぐことができる耐久性に優れた筆記具が得られるものとなる。
また、この筆記具Ａは、上述の如く、筆記芯３０を保持する保持体４０が、視認性を有する材料で構成されているので、当該保持体４０の可視部４３が、塗布方向、筆記方向を視認できる視認部となるものであり、その方向に書いてある文字や塗布部を確実に視認することができる十分な視認性が付与することができると共に、塗布終わりまで使用可能な塗布具が提供されるものとなる。
【００２５】
更に、本発明の筆記具では、上述の如く、筆記芯のせん断強度が５Ｎ以上に設定することにより、強い筆記荷重で筆記しても筆記性能を損なうことなく、筆記芯の破損を防ぐことができる耐久性に優れた筆記具が得られるものであるので、例えば、上記実施形態〔図１、図４（ａ）〕で用いた筆記芯３０を生産ラインで大量生産する場合、上記せん断強度の検査を行うに当たっては、生産ロットごとにせん断強度検査を、以下の統計的方法で行うことにより生産ロットごとの合否判定ができることとなる。
ある生産ロット（１０万本）からせん断強度測定用の１００本（ピース）を任意に抜き取り、図４で詳述した方法でせん断強度測定を行い、検査データ（正規分布）から、平均値（μ）、標準偏差（σ）を求め、下記式で表される標準正規分布の確率密度関数ｆ（ｘ）において、累積確率φ（ｚ）、確率変数０〜５により、５Ｎ以下の累積確率（混入確率）を１００ｐｐｍ以下とすることにより、その生産ロットは合格ロットとして製品とすることができることとなる。
【数１】
2018134738.tif 000003
ｘ＝５（Ｎ）、μ：平均値、σ：標準偏差
上記生産ロットごとのせん断強度測定・検査を継続することで、生産ラインにおける筆記芯３０の強度の変化が把握でき、せん断強度の低下等の生産トラブルも容易に回避することができるものとなる。なお、５Ｎ以下の累積確率（混入確率）が１００ｐｐｍ超過であると、歩留まりが悪くなる傾向となり、効率的な生産を発揮できないことが生じることとなる。
【００２６】
本発明の筆記具は、少なくとも、多孔体からなる筆記芯と、筆記芯を保持する保持体とから筆記部が構成される筆記具であって、筆記芯のせん断強度が５Ｎ以上であることを特徴とするものであるため、上記実施形態などに限定されることなく、本発明の技術思想を変更しない範囲内で種々変更することができる。
例えば、上記実施形態において、筆記芯３０を焼結芯タイプの筆記芯について詳述した、上記せん断強度を充足すれば、筆記芯３０は焼結体以外に、上述の如く、繊維束体、発泡体、海綿体、フェルト体などであってもよく、筆記芯３０が繊維束や発泡体などからなる筆記芯の場合に、例えば、気孔率、発泡率が低いもの（密度が高いもの）を筆記部３２に用い、気孔率、発泡率が高いもの（密度が低いもの）をインク誘導部３１、３１に用いて筆記芯（繊維束芯）３０として構成してもよく、また、平均粒子径分布の異なる熱可塑性材料（同一材料、異種材料）を組み合わせてなる筆記芯であってもよく、筆記芯３０の筆記部３２のせん断強度を更に向上させることができる。なお、上記筆記芯３０を上記各態様（繊維束体、発泡体、海綿体、フェルト体などの強度、気孔率、発泡率等）に変更しても、インク吸蔵体１２からの筆記部３２へのインク供給機構を損なうことなく、インク切れを起こすことなく、好適な量となるインク供給がなされるように設定されるものである。
更に、上記各実施形態では、インク吸蔵体２０に吸蔵されたインクを毛管力により筆記芯３０の筆記部３２に効率的に供給せしめる方式（中綿式）の筆記具を示したが、弁機構を備えた筆記具、例えば、筆記具本体となる軸体内に直接インクが収容されたインク室を設けて、インク室と筆記芯との間に弁機構を設け、ペン先方向の押圧移動で弁機構のスプリングの附勢力に抗して弁棒を後退させて弁部を解放してインクの導出を行い、筆記芯にインクを供給する構成の筆記具であってもよいものである。
【００２７】
さらにまた、上記実施形態では、ペン先となる筆記芯３０が一つのシングルタイプの筆記具を挙げたが、ツインタイプの筆記具、後軸先端に細字タイプの筆記芯からなるペン体を設けて、インク吸蔵体２０のインクを上記ペン体に供給する構成としてもよいものである。
更にまた、上記実施形態では、筆記具用インクで説明したが、液状化粧料、液状薬剤、塗布液、修正液などの液状体とし、筆記芯を該液状体に併せて、例えば、目的のせん断強度を備えた好適な塗布部材を使用してもよいものである。
【実施例】
【００２８】
次に、実施例により、本発明を更に詳述するが、本発明は下記実施例に限定されるものではない。
【００２９】
〔実施例１〕
下記構成及び図１〜図４に準拠する筆記具、インクを使用した。筆記芯、保持体等の寸法等は下記に示す大きさのものを使用した。
【００３０】
（筆記芯３０の構成）
平均粒子径５μｍのポリエチレン（ＰＥ）製粉末（融点１３０℃）を用いたＰＥ製焼結芯、気孔率６０％、筆記部：上辺長さ４ｍｍ、下辺長さ５ｍｍ、高さ２ｍｍ、インク誘導部：φ（ｔ）２ｍｍ、長さ１６ｍｍ、上辺長さ４ｍｍ、下辺長さ５ｍｍ、高さ２ｍｍ
せん断強度：ｔ＝０．５ｍｍのせん断強度５Ｎ（図４による測定装置による測定）未満で破損する確率密度関数ｆ（ｘ）は４７ｐｐｍであった。
なお、平均粒子径は、電子顕微鏡にて、測定した粒子の直径の平均値を示し、電子顕微鏡に投影された画像内の２０個の粒子について測定した粒子径の平均値である。粒子が円形でない場合は、気孔を形成する輪郭の任意の２点を結ぶ線分のうち、最も長い線分の長さと最も短い線分の長さを足して２で割った値を、その粒子の粒子径とする。また、気孔率は、既知の質量及び見掛け体積を有する筆記芯を水中に浸し、十分に水を浸み込ませた後、水中から取り出した状態で質量を測定する。測定した質量から、筆記芯に浸み込ませた水の体積が算出される。この水の体積を筆記芯の気孔体積と同一として、下記式（Ａ）から算出される。
気孔率（単位：％）＝（水の体積）／（筆記芯の見掛け体積）×１００  ……（Ａ）
（保持体４０の構成）
アクリル樹脂製（融点１６０℃）、可視光線透過率８５％〔スガ試験機社製、多光源分光測色計（ＭＳＣ−５Ｎ）にて反射率を測定し、可視光線透過率とした。〕
筆記芯取り付け後の可視部４３（四角形）の大きさ：５ｍｍ×６ｍｍ×３ｍｍ×４ｍｍ
非平滑面部４８：凹凸形状：長さ２．０ｍｍ、凹凸段差：０．１ｍｍ、占有割合：表面部４７全体
【００３１】
（筆記芯３０、保持体４０以外の筆記具部材の構成）
インク吸蔵体：ＰＥＴ繊維束、気孔率８５％、φ６×７７ｍｍ
筆記具本体、キャップ：ポリプロピレン（ＰＰ）製
【００３２】
（インク組成）
インクとして、下記組成のインク（合計１００質量％）を使用した。
保湿剤：トリメチルグリシン（グリシンベタイン）                    ７．５質量％
ペンタエリスリトール                                      ４．５質量％
着色剤：NKW-4805黄（日本蛍光社製）                              ４０．０質量％
防腐剤：バイオエース（ケイアイ化成社製）                          ０．３質量％
ｐＨ調整剤：トリエタノールアミン                                  １．０質量％
フッ素系界面活性剤：サーフロン8111N（ＡＧＣセイミケミカル社製）   ０．２質量％
水溶性有機溶剤：エチレングリコール                                ３．０質量％
水（溶媒）：イオン交換水                                        ４３．５質量％
【００３３】
この実施例１の筆記具では、上記特性の筆記芯３０を図２に示す保持体４０に取り付けた（図３）。この筆記芯３０を保持体４０に固着した後、先軸１５を介して筆記具軸体１０に装着して図１に示す筆記具を製造した。
この実施例１の筆記具によれば、筆記芯３０のせん断強度が１０Ｎ（５Ｎ以上）に設定されているので、強い筆記荷重で筆記しても筆記性能を損なうことなく、筆記芯の破損を防ぐことができる耐久性に優れた筆記具が得られることが確認された。
また、筆記芯３０と接触する保持体４０の表面部４７の少なくとも一部を非平滑面形状４８としているので、接着剤等を用いることなく、簡便な構造で、保持体に筆記芯を確実に固着すると共に、組立工程の安定化、低コストで製造することができた。
また、得られた筆記具を用いて、文字の上に筆記したところ、筆記時に可視部を介して向こう側の見え方を目視にて確認したところ、視認性が十分であり、見やすく、筆記方向に書いてある文字を読みながら筆記することができた。
【００３４】
更に、自動筆記装置に、この筆記具をセットして、ＪＩＳ  Ｓ６０３７に従い、上質紙面上で筆記角度６５°、筆記荷重１０Ｎ、速度７ｃｍ／ｓ、距離１００ｍで直線筆記後、筆記した描線状態を目視にて確認したところ、筆記芯の折れや破損はなく、筆記性は良好で描線かすれはなく、インク流量も良好であることがわかった。
【００３５】
〔実施例２〕
上記実施例１において、筆記芯３０の構成をＰＥ製焼結芯から、平均粒子径５μｍの
ポリプロピレン樹脂粉末（融点１６０℃）を用いてＰＰ製燒結芯（気孔率６０％）に代えたこと以外は筆記部の形状、大きさなどは変更せず、さらに、保持体４０の構成、インク吸蔵体、筆記具本体、キャップ、インク組成も変更せず筆記具を製造した。その際のせん断強度：ｔ＝０．５ｍｍのせん断強度５Ｎ（図４による測定装置による測定）未満で破損する確率密度関数ｆ（ｘ）は、６４ｐｐｍとなった。
この実施例２の筆記具においても、筆記芯の材質を変更しても、上記実施例１と同様の作用効果、すなわち、強い筆記荷重で筆記しても筆記性能を損なうことなく、筆記芯の破損を防ぐことができる耐久性に優れた筆記具が得られ、また、接着剤等を用いることなく、簡便な構造で、保持体に筆記芯を確実に固着すると共に、組立工程の安定化、低コストで製造することができ、更に、得られた筆記具を用いて、文字の上に筆記したところ、筆記時に可視部を介して向こう側の見え方を目視にて確認したところ、視認性が十分であり、見やすく、筆記方向に書いてある文字を読みながら筆記することができた。
また、自動筆記装置に、この筆記具をセットして、ＪＩＳ  Ｓ６０３７に従い、上質紙面上で筆記角度６５°、筆記荷重１０Ｎ、速度７ｃｍ／ｓ、距離１００ｍで直線筆記後、筆記した描線状態を目視にて確認したところ、筆記芯の折れや破損はなく、筆記性は良好で描線かすれはなく、インク流量も良好であることを確認した。
【産業上の利用可能性】
【００３６】
本発明の筆記具では、アンダーラインペン、ペイントマーカー、油性マーカー、水性マーカーと呼ばれるタイプの筆記具に好適に使用することができる。
【符号の説明】
【００３７】
Ａ  筆記具
１０  軸体
１１  後軸
１５  先軸
２０  インク吸蔵体
３０  筆記芯
４０  保持体
５０  キャップ
【図１】
2018134738.tif 000004
【図２】
2018134738.tif 000005
【図３】
2018134738.tif 000006
【図４】
2018134738.tif 000007
【図５】
2018134738.tif 000008
【図６】
2018134738.tif 000009